フランジ付き紙箱の少なくとも内面に、熱可塑性プラスチックシートを積層した紙製容器であって、前記フランジ付き紙箱は、紙を主材料とし、遮光層を含む積層材料からなる胴部、フランジ部と底部とを備え、前記胴部の上端同士で四角形の開口部を形成し、前記胴部の上端に沿って、前記四角形の開口部の外縁を取り囲むようにフランジが、形成されてなり、前記フランジ付き紙箱の内面及び外面が、それぞれ樹脂フイルムで被覆積層されてなることを特徴とする紙製容器。前記四角形の開口部の外縁を取り囲むようにフランジは、合計で四枚設けてなるが、それぞれ隣り合うフランジは、その長辺の先端同士が、突合せになっており、重なり合っていないことを特徴とする請求項1に記載の紙製容器。前記紙を主材料とし、遮光層を含む積層材料が、通気性を保持していることを特徴とする請求項1または請求項2に記載の紙製容器。前記紙を主材料とし、遮光層を含む積層材料の透気度が、7000sec王研法:JAPANTAPPINo.5-2以上であることを特徴とする請求項1、請求項2、請求項3のいずれかに記載の紙製容器。前記樹脂フイルムが、前記紙箱の内側フランジの表側を含むおよび外側フランジの裏側を含むに、それぞれ積層された時点で、前記フランジの外端部より外縁側へ1~10mm出ていることを特徴とする請求項1、請求項2、請求項3、請求項4のいずれかに記載の紙製容器。本発明は、従来技術の問題を解決するためになされたものであり、食品の流通用や食事用、トイレタリー用品の流通用に用いられる紙製容器に関し、バリア性、耐水性、耐油性、耐熱性などの機能に優れた紙製容器およびその製造方法を提供することを課題とするものである。請求項1の発明は、フランジ付き紙箱の少なくとも内面に、熱可塑性プラスチックシートを積層した紙製容器であって、前記フランジ付き紙箱は、紙を主材料とし、遮光層を含む積層材料からなる胴部、フランジ部と底部とを備え、前記胴部の上端同士で四角形の開口部を形成し、前記胴部の上端に沿って、前記四角形の開口部の外縁を取り囲むようにフランジが、形成されてなり、前記フランジ付き紙箱の内面及び外面が、それぞれ樹脂フイルムで被覆積層されてなることを特徴とする紙製容器である。請求項2の発明は、前記四角形の開口部の外縁を取り囲むようにフランジは、合計で四枚設けてなるが、それぞれ隣り合うフランジは、その長辺の先端同士が、突合せになっており、重なり合っていないことを特徴とする請求項1に記載の紙製容器である。請求項3の発明は、前記紙を主材料とし、遮光層を含む積層材料が、通気性を保持していることを特徴とする請求項1または請求項2に記載の紙製容器である。請求項4の発明は、前記紙を主材料とし、遮光層を含む積層材料の透気度が、7000sec王研法:JAPANTAPPINo.5-2以上であることを特徴とする請求項1、請求項2、請求項3のいずれかに記載の紙製容器である。請求項5の発明は、前記樹脂フイルムが、前記紙箱の内側フランジの表側を含むおよび外側フリンジの裏側を含むに、それぞれ積層された時点で、前記フランジの外端部より外縁側へ1~10mm出ていることを特徴とする請求項1、請求項2、請求項3、請求項4のいずれかに記載の紙製容器である。請求項1の発明は、紙を主材料とし、遮光層を含む積層材料からなる胴部、フランジ部と底部とを備えた紙箱の内面及び外面が、それぞれ樹脂フイルムで被覆積層されてなることを特徴とする紙製容器であって、紙を主材料とする積層材料中に遮光層を含ませることによって、トイレタリーなどの用途で容器としての使用中に、紙層の印刷物が淡い色相や薄い濃度の場合や、紙層が薄い場合には、光透過性が良くなって、上記紙箱の内容物が透けて見えてしまい、これによって美称性が低下するという問題を解決できる効果を有するものである。また、上記紙を主材料とする積層材料中に遮光層を含ませることによって、その紙製容器の使用中に内容物によっては、光によって、変質したり、腐敗したりするということを抑制したり、遅らせたりする効果を有するものである。また、上記紙製容器の外側にも樹脂フイルムAが積層されているので、食品調理用途やトイレタリーなどの用途で容器としての使用中に、それらや、内容物の液体が飛び散って、上記紙製容器の外側に付着しても、紙層ではなく、樹脂フイルムA層があるため、浸透して紙素材を汚したり、強度を落として紙容器を変形させたりということ、すなわち吸水、油染みを防ぐ効果を有するものである。請求項2の発明は、前記紙製容器の前記四角形の開口部の外縁を取り囲むように、フランジを、合計で四枚設けてなるが、それぞれ隣り合うフランジが、その長辺の先端同士が、突合せになっており、重なり合っていないことによって、前記フランジの上面を平滑にするという効果を有するものである。また、前記フランジの上面を平滑にすることによって、前記フランジの上面、すなわち表面と、裏面が、樹脂フイルムAと樹脂フイルムBによって、積層被覆される際、前記上面に段差がないことにより、シワや空気層間隙の発生を抑制できるという効果を有するものである。請求項3の発明は、前記紙を主材料とし、遮光層を含む積層材料が、通気性を保持していることを特徴とするものである。前記積層材料すなわち、そのヒートシール性を有する接着剤層、紙層と遮光層が、通気性を保持していることによって、前記紙箱の内面及び外面に、それぞれ樹脂フイルムBや樹脂フイルムAを被覆積層するため、真空成形法ないしは圧空成形法、もしくは、真空成形法と圧空成形法とを併用することを行った際、前記紙を主材料とし、遮光層を含む積層材料の層中より空気が抜けていくことによって、前記紙箱と前記樹脂フイルムの間の空気が無くなって、それらの密着が良くなり、空気の残存によるフクレや破裂などの成形不良、密着不良を抑制できる効果を有するものである。請求項4の発明は、前記紙を主材料とし、遮光層を含む積層材料の透気度を、7000sec王研法:JAPANTAPPINo.5-2以上とすることによって、前記紙箱の内面及び外面に、それぞれ樹脂フイルムBや樹脂フイルムAを被覆積層するため、真空成形法ないしは圧空成形法、もしくは、真空成形法と圧空成形法とを併用することを行った際、前記紙を主材料とし、遮光層を含む積層材料の層中より空気が抜けていくことによって、前記紙箱と前記樹脂フイルムの間の空気が無くなって、それらの密着が良くなり、空気の残存によるフクレや破裂などの成形不良、密着不良を抑制できる効果を有するものである。請求項5の発明は、前記樹脂フイルムBが、前記紙箱の内側フランジの表側を含むに、前記樹脂フイルムAが、前記紙箱の外側フランジの裏側を含むに、それぞれ積層された時点で、前記樹脂フイルムBや前記樹脂フイルムAが、前記フランジの外端部より外縁側へ1~10mm出ている形となり、次の工程でヒートシールされることによって、前記紙箱の端部を含めて被覆でき、前記紙製容器に耐水性や耐油性を付与できるという効果を有するものである。本発明は、前記成形用下型と前記成形用上型を用いて、真空成形法ないしは圧空成形法、もしくは、真空成形法と圧空成形法とを併用することによって、前記紙箱フランジ部含むの内側と外側に、樹脂フイルムBと樹脂フイルムAを積層被覆する紙製容器を製造できるものであって、耐光性、耐水性に優れた紙製容器を製造できるという効果を有するものである。本発明は、紙を主材料とし、遮光層を含む積層材料からなる胴部、フランジ部と底部とを備えた紙箱の内面及び外面が、それぞれ樹脂フイルムで被覆積層されてなることを特徴とする紙製容器である。上記紙箱とは、図5に示すような、前記紙を主材料とし、遮光層を含む積層材料である積層体のブランク20より折り曲げて作成するものであって、開口部の周囲外縁部に四枚フランジを有するもので、それらの隣接するフランジの端部同士は重なり合っていないで、突合せの状態になっているものである。前記紙を主材料とし、遮光層を含む積層材料としては、図2のaの二層タイプやbの三層タイプに示されるように、ヒートシール性を有する接着剤層13、紙層8、と遮光層9との3層以上が積層されたものであり、その積層材料が、通気性を保持していることが望ましく、ヒートシール性を有する接着剤層13、紙層8、と遮光層9を含めた積層材料としての透気度が、7000sec王研法:JAPANTAPPINo.5-2以上であることが望ましい。前記積層材料の透気度を、7000sec王研法:JAPANTAPPINo.5-2以上とすることによって、すなわち、前記遮光層9が、通気性を保持していることによって、図3、図4に示すように前記紙箱の内面及び外面に、それぞれ樹脂フイルムB6や樹脂フイルムA10を被覆積層するため、真空成形法ないしは圧空成形法、もしくは、真空成形法と圧空成形法とを併用することを行った際、前記紙を主材料とし、遮光層9を含む積層材料の層中より空気が抜けていくことによって、前記紙箱と前記樹脂フイルムの間の空気が無くなって、それらの密着が良くなり、空気の残存によるフクレや破裂などの成形不良、密着不良を抑制できるものである。前記紙を主材料とし、遮光層を含む積層材料の紙材としては、ボール紙、板紙、パルプモールドやカップ用紙などが使用可能であるが、調理場、介護やトイレタリーでの使用用途を考慮すると、内容物が透けて見えないように、また、紙製容器を外側から見た場合に、紙素材そのままでは、美称性が低いので、紙製容器を外側に模様を印刷して、かつその印刷層が遮光性をもつようにすることが望まれる。上記の遮光性を有する遮光層としては、白や着色顔料と、セルロース系樹脂、アクリル系樹脂やポリエステル系樹脂などのバインダーを含むグラビア印刷インキや、オフセット印刷インキや、フレキソインキなど紙用印刷インキを用いてインキ層にて設けることができる。本発明の紙製容器の層構成の一例としては、内容物側、内面樹脂フイルム/接着剤/遮光層/紙/印刷/接着剤/外面樹脂フイルム、外側があり、遮光層の構成の一例としては、紙側、遮光セピアインキ層乾燥後の膜厚0.5~5μm/白インキ層乾燥後の膜厚1~10μmで、内面樹脂フイルム側、調色墨インキ乾燥後の膜厚0.5~5μm/白インキ層乾燥後の膜厚1~10μmなどがある。なお、墨インキとしては、導電性ピンホールチェッカー対応の場合には、カーボンブラックインキは使用不可であり、カーボンブラックインキ以外の色インキによる配合、調色墨インキ使用が必要となる。本発明の紙製容器の紙箱の内側や外側へ樹脂フイルムを積層するに際しては、あらかじめ、紙箱の紙基材である、紙を主材料とする遮光層を含む積層材料へ接着剤を塗工しておき、樹脂フイルムを接着してもよい。前記接着剤としては、変性オレフィン、エチレンと酢酸ビニルの共重合樹脂EVA、塩化ビニルと酢酸ビニルの共重合樹脂、エチレンとアクリル酸の共重合樹脂EAAのヒートシールニスや酢酸ビニル系水性接着剤、ホットメルト、UV硬化型接着剤などを用いることができる。本発明の紙製容器の成形の一例として、まず、紙製容器の紙箱の内側である、接着剤/遮光層/紙/印刷の積層体の接着剤面へ内面樹脂フイルムを積層し、次に遮光層/紙/印刷/接着剤の積層体の接着剤面へ外面樹脂フイルムを積層して、前記紙箱フランジ部含むの内側と外側に、内面樹脂フイルムである樹脂フイルムB6と外面樹脂フイルムである樹脂フイルムA10を積層被覆することで、耐光性、耐水性、耐油性の優れた紙製容器を製造できるものである。本発明の樹脂フイルムとしては、ホモポリプロピレン、ランダムポリプロピレン共重合体、ブロックポリプロピレン共重合体などのポリプロピレンPP、エチレンビニルアルコールEVOH、延伸ナイロンONY、未延伸ナイロンCNY、ポリエチレンテレフタレート、ポリ塩化ビニリデンPVDCなどを用いることができる。紙製容器へ積層した後の膜厚としては、500μm以下であることが好ましい。なお500μm以上であると、積層時にフイルム膜厚が不均一になることがあり、好ましくないものである。本発明の紙製容器の紙箱の内側へ樹脂フイルムB6を、紙箱の外側へ樹脂フイルムA10を積層する方法としては、図4に示すように、前記成形用下型12と前記成形用上型11を用いて、真空成形法ないしは圧空成形法、もしくは、真空成形法と圧空成形法とを併用することによって、図3に示すように、樹脂フイルムB6と樹脂フイルムA10によって、紙を主材料とする遮光層を含む積層材料を、挟むように、成形するものである。本発明の紙製容器の紙箱の内側用の樹脂フイルムB6や紙箱の外側用の樹脂フイルムA10としては、それぞれ、二種類以上の熱可塑性樹脂フイルムの二層以上の積層フイルムとしてもよい。前記二層以上の積層フイルムの一方の面が、ヒートシール性を有するフイルム面であって、その面が前記紙箱の外側や内側の紙層面に積層される面であるようになっており、それぞれの樹脂フイルムのヒートシール性でない面が、前記成形用下型の上面や成形用上型の下面に挿入、載置されることによって、前記成形用下型の内側や成形用上型に、前記樹脂フイルムA10や前記樹脂フイルムB6が接着されないので、成形不良を起こさないという効果を奏するものである。つまり、成形、積層時に容易に前記成形用下型の内側や成形用上型から、前記紙製容器を剥離できるという効果を奏するものである。本発明の前記樹脂フイルムA10や前記樹脂フイルムB6のヒートシール性を有するフイルムとしては、低密度ポリエチレンLDPE、直鎖状低密度ポリエチレンLLDPE、エチレンとアクリル酸の共重合樹脂EAAなどがある。